(57)【特許請求の範囲】
【請求項１】
（メタ）アクリル酸または（メタ）アクリル酸アルキルエステルを用いて得られる重合体（Ａ）と、ポリエステル樹脂（Ｂ）を含有する光学材料用樹脂組成物であり、該ポリエステル樹脂（Ｂ）が、その主鎖に芳香環含有構造単位を有し、該主鎖の末端はモノカルボン酸の残基またはモノアルコールの残基で封止されており、しかも数平均分子量が３００〜５，０００のポリエステル樹脂（Ｂ１）であること特徴とする光学材料用樹脂組成物。
【請求項２】
前記ポリエステル樹脂（Ｂ１）が、下記一般式（１）
Ｂ−（Ｇ１−Ａ１）ｎ−Ｇ１−Ｂ        （１）
（式中、Ｂは炭素原子数６〜１２のアリールモノカルボン酸の残基または炭素原子数１〜８の脂肪族モノカルボン酸の残基を表す。Ｇ１は炭素原子数２〜１２のアルキレングリコールの残基または炭素原子数４〜１２のオキシアルキレングリコールの残基を表す。Ａ１は、炭素原子数６〜１２のアリールジカルボン酸の残基を表す。ｎは１〜３０の整数を表す。）
で表されるものである、請求項１記載の光学材料用樹脂組成物。
【請求項３】
前記ポリエステル樹脂（Ｂ１）が、数平均分子量３５０〜３，０００のポリエステル樹脂である請求項１記載の光学材料用樹脂組成物
【請求項４】
前記一般式（１）中のＢが安息香酸の残基またはｐ−トルイル酸の残基で、Ｇ１がエチレングリコールの残基またはプロピレングリコールの残基で、Ａ１がテレフタル酸の残基またはテレフタル酸ジメチルの残基である請求項２記載の光学材料用樹脂組成物。
【請求項５】
前記ポリエステル樹脂（Ｂ１）の含有量が、前記重合体（Ａ）１００質量部に対して０．１〜１５質量部である請求項１記載の光学材料用樹脂組成物。
【請求項６】
前記重合体（Ａ）がメタクリル酸メチルを用いて得られるものである請求項１記載の光学材料用樹脂組成物。
【請求項７】
請求項１〜６のいずれか１項記載の光学材料用樹脂組成物を含有することを特徴とする光学フィルム。
【請求項８】
偏光板保護用である請求項７記載の光学フィルム。
【請求項９】
請求項７または８の光学フィルムを有することを特徴とする液晶表示装置。
【発明の詳細な説明】
【技術分野】
【０００１】
本発明は、外力による複屈折の変化が小さく、光学部材の製造に好適に用いることができる樹脂組成物と、該樹脂組成物を用いて得られる光学フィルム及びこれを用いた液晶表示装置に関する。
【背景技術】
【０００２】
最近、ディスプレイ市場の拡大に伴い、より画像を鮮明にみたいという要求が高まっており、単なる透明材料ではなく、より高度な光学特性が付与された光学材料が求められている。【０００３】
一般に高分子は分子主鎖方向とそれに垂直方向とで屈折率が異なるために複屈折を生じる。用途によっては、この複屈折を厳密にコントロールすることが求められており、液晶の偏光板に用いられる保護フィルムの場合は、全光線透過率が同じであっても複屈折がより小さい高分子材料成形体が必要とされ、トリアセチルセルロースが代表的な材料として用いられる。【０００４】
このような中、近年は、液晶ディスプレイが大型化し、それに必要な高分子光学材料成形品が大型化するにつれて、外力の偏りによって生じる複屈折の分布を小さくするために、外力による複屈折の変化が小さい材料が求められている。【０００５】
外力による複屈折の変化が小さい成形品が得られる材料は、即ち、光弾性係数が小さい成形品が得られる高分子光学材料であり、このような材料の中でも、安価な材料としてアクリル系樹脂が注目されている。具体的には、アクリル系樹脂と、可塑剤として脂肪族ポリエステル系樹脂とを含む樹脂組成物が知られている（例えば、特許文献１参照。）。しかしながら、該特許文献１に開示された光学材料を用いても、光弾性係数が十分に小さい光学フィルムを得ることは困難であった。
【先行技術文献】
【特許文献】
【０００６】
【特許文献１】国際公開第２００６／０７７７７６号パンフレット
【発明の概要】
【発明が解決しようとする課題】
【０００７】
本発明が解決しようとする課題は、外力による複屈折の変化が小さく、光学部材の製造に好適に用いることができる樹脂組成物と、該樹脂組成物を用いて得られる光学フィルム及びこれを用いた液晶表示装置を提供することにある。
【課題を解決するための手段】
【０００８】
本発明者らは鋭意検討を行った結果、アクリル系樹脂と、ポリエステル樹脂とを含む樹脂組成物において、該ポリエステル樹脂として、主鎖に芳香環構造を有し、該主鎖の末端が封止されており、しかも特定範囲の分子量のポリエステル樹脂を用いることにより、外力による複屈折の変化が小さい光学部材が得られること、該樹脂組成物は特に光学フィルムを製造する際に好適なこと、該光学フィルムは液晶表示装置を製造する際の部材として好適に使用できる事等を見出し、本発明を完成するに至った。【０００９】
即ち、本発明は、（メタ）アクリル酸または（メタ）アクリル酸アルキルエステルを用いて得られる重合体（Ａ）と、ポリエステル樹脂（Ｂ）を含有する光学材料用樹脂組成物であり、該ポリエステル樹脂（Ｂ）が、その主鎖に芳香環含有構造単位を有し、該主鎖の末端はモノカルボン酸の残基またはモノアルコールの残基で封止されており、しかも数平均分子量が３００〜５，０００のポリエステル樹脂（Ｂ１）であること特徴とする光学材料用樹脂組成物を提供するものである。【００１０】
また、本発明は、前記光学材料用樹脂組成物を含有することを特徴とする光学フィルムを提供するものである。【００１１】
更に、本発明は、前記光学フィルムを有することを特徴とする液晶表示装置を提供するものである。
【発明の効果】
【００１２】
本発明によれば、安価な材料であるアクリル系樹脂を用いて、外力による複屈折の変化が小さく、光学部材の製造に好適に用いることができる樹脂組成物を提供することができる。この樹脂組成物を用いることにより、外力による複屈折の変化が小さい光学フィルムを容易に得ることができる。そして、この光学フィルムを用いることで、外力により画面の見え具合が変わりにくい液晶表示装置を得ることができる。
【発明を実施するための形態】
【００１３】
本発明で用いる重合体（Ａ）は、（メタ）アクリル酸または（メタ）アクリル酸アルキルエステルを用いて得られ、具体的には、（メタ）アクリル酸または（メタ）アクリル酸アルキルエステルを必須として必要に応じて他の重合性単量体を併用して重合させて得られる。前記（メタ）アクリル酸または（メタ）アクリル酸アルキルエステルとしては、例えば、アクリル酸；メタクリル酸；メタクリル酸シクロヘキシル、メタクリル酸ｔ−ブチルシクロヘキシル、メタクリル酸メチル等のメタクリル酸アルキルエステル；アクリル酸メチル、アクリル酸エチル、アクリル酸ブチル、アクリル酸イソプロピル、アクリル酸２−エチルヘキシル等のアクリル酸アルキルエステル等が挙げられる。
【００１４】
本発明で用いる重合体（Ａ）の中でも、メタクリル酸メチルを用いて得られるもの、具体的には、メタクリル酸メチルの単独重合体または、メタクリル酸メチルと他の単量体との共重合体が光学特性に優れるフィルムが得られ、しかも、経済性にも優れていることから好ましい。
【００１５】
前記他の単量体としては、例えば、（メタ）アクリル酸類またはメタクリル酸メチル以外の（メタ）アクリル酸エステル類；スチレン、ビニルトルエン、α−メチルスチレン等の芳香族ビニル化合物類；アクリロニトリル、メタクリルニトリル等のシアン化ビニル類；Ｎ−フェニルマレイミド、Ｎ−シクロヘキシルマレイミド等のマレイミド類；無水マレイン酸等の不飽和カルボン酸無水物類；マレイン酸等の不飽和酸類等が挙げられる。
【００１６】
前記他の単量体としてとして例示した芳香族ビニル化合物類，シアン化ビニル類，マレイミド類，不飽和カルボン酸無水物類，不飽和酸類等の単量体は、メタクリル酸メチルを使用しない場合でも本発明の効果を損なわない範囲で使用することができる。
【００１７】
前記メタクリル酸メチルと他の単量体とを共重合させて重合体（Ａ）として用いる重合体を得る場合、他の単量体としては、芳香族ビニル化合物類が耐熱性と経済性に優れる光学フィルムが得られることから好ましく、中でも、スチレン、α−メチルスチレンがより好ましい。ここで、芳香族ビニル化合物類の使用量は、メタクリル酸メチル１００質量部に対し、１〜５０質量部が好ましく、２〜３０質量部がより好ましい。
【００１８】
また、前記他の単量体としては、不飽和カルボン酸無水物類を用いることで耐熱性に優れる光学フィルムが得られる効果が期待できる。不飽和カルボン酸無水物類の中でも無水マレイン酸が好ましい。ここで、不飽和カルボン酸無水物類の使用量は、メタクリル酸メチル１００質量部に対し、１〜１００質量部が好ましく、５〜９０質量部がより好ましい。
【００１９】
本発明で用いる重合体（Ａ）は、（メタ）アクリル酸や、（メタ）アクリル酸アルキルエステルを単独で使用しても良いし、２種以上を併用しても良い。また、前記他の単量体についても単独で使用しても良いし、２種以上を併用しても良い。
【００２０】
本発明で用いる重合体（Ａ）の重量平均分子量は、５０，０００〜２００，０００が、強度のある光学フィルム等の成形品が得られ、且つ、流動性が十分で、成形加工性にも優れる樹脂組成物が得られることから好ましく、７０，０００〜１５０，０００がより好ましい。
【００２１】
また、本発明で用いる重合体（Ａ）の数平均分子量は、１５，０００〜１００，０００が好ましく、２０，０００〜５０，０００がより好ましい。
【００２２】
ここで、本発明において、重量平均分子量（Ｍｗ）及び数平均分子量（Ｍｎ）はＧＰＣ測定に基づきポリスチレン換算した値である。なお、ＧＰＣの測定条件は以下の通りである。
【００２３】
［ＧＰＣ測定条件］
測定装置：東ソー株式会社製「ＨＬＣ−８２２０  ＧＰＣ」
カラム：東ソー株式会社製ガードカラム「ＨＨＲ−Ｈ」（６．０ｍｍＩ．Ｄ．×４ｃｍ）＋東ソー株式会社製「ＴＳＫ−ＧＥＬ  ＧＭＨＨＲ−Ｎ」（７．８ｍｍＩ．Ｄ．×３０ｃｍ）＋東ソー株式会社製「ＴＳＫ−ＧＥＬ  ＧＭＨＨＲ−Ｎ」（７．８ｍｍＩ．Ｄ．×３０ｃｍ）＋東ソー株式会社製「ＴＳＫ−ＧＥＬ  ＧＭＨＨＲ−Ｎ」（７．８ｍｍＩ．Ｄ．×３０ｃｍ）＋東ソー株式会社製「ＴＳＫ−ＧＥＬ  ＧＭＨＨＲ−Ｎ」（７．８ｍｍＩ．Ｄ．×３０ｃｍ）
検出器：ＥＬＳＤ（オルテック製「ＥＬＳＤ２０００」）
データ処理：東ソー株式会社製「ＧＰＣ−８０２０モデルＩＩデータ解析バージョン４．３０」
測定条件：カラム温度    ４０℃
展開溶媒      テトラヒドロフラン（ＴＨＦ）
流速          １．０ｍｌ／分
試料：樹脂固形分換算で１．０質量％のテトラヒドロフラン溶液をマイクロフィルターでろ過したもの（５μｌ）。
標準試料：前記「ＧＰＣ−８０２０モデルＩＩデータ解析バージョン４．３０」の測定マニュアルに準拠して、分子量が既知の下記の単分散ポリスチレンを用いた。
【００２４】
（単分散ポリスチレン）
東ソー株式会社製「Ａ−５００」
東ソー株式会社製「Ａ−１０００」
東ソー株式会社製「Ａ−２５００」
東ソー株式会社製「Ａ−５０００」
東ソー株式会社製「Ｆ−１」
東ソー株式会社製「Ｆ−２」
東ソー株式会社製「Ｆ−４」
東ソー株式会社製「Ｆ−１０」
東ソー株式会社製「Ｆ−２０」
東ソー株式会社製「Ｆ−４０」
東ソー株式会社製「Ｆ−８０」
東ソー株式会社製「Ｆ−１２８」
東ソー株式会社製「Ｆ−２８８」
東ソー株式会社製「Ｆ−５５０」
【００２５】
本発明で用いる重合体（Ａ）を製造する方法としては、例えば、キャスト重合、塊状重合、懸濁重合、溶液重合、乳化重合、アニオン重合等の種々の重合方法を用いることができる。製造方法の中でも、塊状重合や溶液重合が、微小な異物の混入が少ない重合体が得られることから好ましい。溶液重合を行う場合には、原料の混合物をトルエン、エチルベンゼン等の芳香族炭化水素の溶媒に溶解して調整した溶液を用いることができる。塊状重合により重合させる場合には、通常行われるように加熱により生じる遊離ラジカルや電離性放射線照射により重合を開始させることができる。
【００２６】
前記重合反応に用いられる開始剤としては、一般にラジカル重合において用いられる任意の開始剤を使用することができ、例えば、アゾビスイソブチルニトリル等のアゾ化合物；ベンゾイルパーオキサイド、ラウロイルパーオキサイド、ｔ−ブチルパーオキシ−２−エチルヘキサノエート等の有機過酸化物等が用いられる。重合する際に、９０℃以上の高温下で重合を行わせる場合には、溶液重合が一般的であるので、１０時間半減期温度が８０℃以上でかつ用いる有機溶媒に可溶である過酸化物、アゾビス開始剤などが好ましく、具体的には１，１−ビス（ｔ−ブチルパーオキシ）３，３，５−トリメチルシクロヘキサン、シクロヘキサンパーオキシド、２，５−ジメチル−２，５−ジ（ベンゾイルパーオキシ）ヘキサン、１，１−アゾビス（１−シクロヘキサンカルボニトリル）、２−（カルバモイルアゾ）イソブチロニトリル等を挙げることができる。これらの開始剤は０．００５〜５質量％の範囲で用いられる。
【００２７】
本発明で用いる重合体（Ａ）を重合する際には、必要に応じて分子量調整剤を使用しても良い。前記分子量調節剤は、一般的なラジカル重合において用いる任意のものが使用され、例えば、ブチルメルカプタン、オクチルメルカプタン、ドデシルメルカプタン、チオグリコール酸２−エチルヘキシル等のメルカプタン化合物が特に好ましいものとして挙げられる。これらの分子量調節剤は、重合度が上記の範囲内に制御されるような濃度範囲で添加される。
【００２８】
本発明で用いるポリエステル樹脂（Ｂ１）は、ポリエステル樹脂の主鎖に芳香環含有構造単位を有し、該主鎖の末端はモノカルボン酸の残基またはモノアルコールの残基で封止されており、しかも数平均分子量が３００〜５，０００のポリエステル樹脂である。主鎖に芳香環含有構造単位を含有させることにより低添加量で樹脂組成物の光弾性係数の絶対値を小さく出来るという効果を奏することができる。また、該主鎖の末端をモノカルボン酸またはモノアルコールの残基で封止することにより前記重合体（Ａ）との相溶性、すなわち透明性に優れ、光学部材として最適な光学フィルムを提供することができる。
【００２９】
本発明で用いるポリエステル樹脂（Ｂ１）は、数平均分子量（Ｍｎ）が３００〜５，０００である必要がある。（Ｍｎ）が３００より小さいと、樹脂組成物の光弾性係数の絶対値を小さくする本発明の効果を十分奏することが困難となると共に、樹脂組成物の耐熱性が著しく低下することから好ましくない。また、（Ｍｎ）が５，０００より大きいと前記重合体（Ａ）との相溶性が良好でなくなり、透明性の低下やブリードの発生も起こり、光学フィルムを製造するのに最適な組成物となりにくいことから好ましくない。
【００３０】
本発明で用いるポリエステル樹脂（Ｂ１）の（Ｍｎ）は３５０〜３，０００がより好ましい。
【００３１】
本発明で用いるポリエステル樹脂（Ｂ１）としては、例えば、以下の一般式で表されるポリエステル樹脂等を例示することができる。
Ｂ−（Ｇ１−Ａ１）ｎ−Ｇ１−Ｂ        （１）
Ｂ−（Ｇ２−Ａ２）ｎ−Ｇ２−Ｂ        （２）
Ｂ−（Ｇ２−Ａ１）ｎ−Ｇ２−Ｂ        （３）
Ｂ１−（Ｇ１−Ａ２）ｎ−Ｇ１−Ｂ１    （４）
【００３２】
ここで、前記Ｂは炭素数６〜１２のアリールモノカルボン酸の残基または炭素原子数１〜８の脂肪族モノカルボン酸の残基を表し、Ｂ１は、炭素数６〜１２のアリールモノカルボン酸の残基を表す。Ｇ１は炭素原子数２〜１２のアルキレングリコールの残基または炭素原子数４〜１２のオキシアルキレングリコールの残基を表し、Ｇ２は炭素数６〜１８のアリールグリコールの残基を表す。Ａ１は、炭素数６〜１２のアリールジカルボン酸の残基を表し、Ａ２は炭素原子数２〜１２のアルキレンジカルボン酸の残基を表す。ｎは１〜３０である。
【００３３】
本発明で用いるポリエステル樹脂（Ｂ１）の中でも、光弾性係数の絶対値を小さくし、かつ、透明性に優れる光学フィルムを提供することができることから前記一般式（１）または一般式（２）で表されるポリエステル樹脂が好ましく、一般式（１）で表されるポリエステル樹脂がより好ましい。
【００３４】
前記一般式（１）〜（４）で表されるポリエステル樹脂は、例えば、下記に示す方法で得ることができる。
方法１：一般式（１）〜（４）の各残基を構成するモノカルボン酸、ジカルボン酸及びグリコールを一括で仕込み、これらを反応させる方法。
方法２：一般式（１）〜（４）の残基を構成するジカルボン酸とグリコールとを、水酸基の当量がカルボキシル基の当量よりも多くなる条件下で反応させて水酸基を主鎖の末端に有するポリエステル樹脂を得た後、該ポリエステル樹脂とＢまたはＢ１の残基を構成するモノカルボン酸またはモノカルボン酸誘導体とを反応させる方法。
【００３５】
前記Ｂを構成する原料である炭素数６〜１２のアリールモノカルボン酸としては、例えば、安息香酸、ジメチル安息香酸、トリメチル安息香酸、テトラメチル安息香酸、エチル安息香酸、プロピル安息香酸、ブチル安息香酸、クミン酸、パラターシャリブチル安息香酸、オルソトルイル酸、メタトルイル酸、パラトルイル酸、エトキシ安息香酸、プロポキシ安息香酸、ナフトエ酸、ニコチン酸、フロ酸、アニス酸等や、これらのメチルエステル及び酸塩化物等が挙げられる。これらは、単独で使用しても良いし、２種以上を併用しても良い。
【００３６】
前記炭素原子数１〜８の脂肪族モノカルボン酸としては、例えば、酢酸、プロピオン酸、ブタン酸、ヘキサン酸、オクタン酸、オクチル酸、等が挙げられる。これらは、単独で使用しても良いし、２種以上を併用しても良い。
【００３７】
中でも、重合体（Ａ）との相溶性に優れるポリエステル樹脂（Ｂ１）が得られることからパラトルイル酸、安息香酸がより好ましい。尚、本発明において「炭素原子数」とは、カルボニル炭素を含まない炭素原子数を言う。
【００３８】
前記Ｂ１は、例えば、前記Ｂの例として挙げた炭素数６〜１２のアリールモノカルボン酸の残基等が挙げられる。これらは、単独で使用しても良いし、２種以上を併用しても良い。
【００３９】
前記Ｇ１を構成する原料である炭素原子数２〜１２のアルキレングリコールとしては、例えば、エチレングリコール、１，２−プロピレングリコール、１，３−プロピレングリコール、１，２−ブタンジオール、１，３−ブタンジオール、２−メチル−１，３−プロパンジオール、１，４−ブタンジオール、１，５−ペンタンジオール、２，２−ジメチル−１，３−プロパンジオール（ネオペンチルグリコール）、２，２−ジエチル−１，３−プロパンジオール（３，３−ジメチロ−ルペンタン）、２−ｎ−ブチル−２−エチル−１，３プロパンジオール（３，３−ジメチロールヘプタン）、３−メチル−１，５−ペンタンジオール、１，６−ヘキサンジオール、２，２，４−トリメチル１，３−ペンタンジオール、２−エチル−１，３−ヘキサンジオール、２−メチル−１，８−オクタンジオール、１，９−ノナンジオール、１，１０−デカンジオール、１，１２−ドデカンジオール等が挙げられる。これらは、単独で使用しても良いし、２種以上を併用しても良い。中でも、重合体（Ａ）との相溶性に優れるポリエステル樹脂（Ｂ１）が得られることからエチレングリコール、１，２−プロピレングリコール、１，３−プロピレングリコール、１，２−ブタンジオール、１，３−ブタンジオール、２−メチル−１，３−プロパンジオールが好ましく、エチレングリコール、１，２−プロピレングリコールがより好ましい。
【００４０】
前記Ｇ１を構成する原料である炭素原子数４〜１２のオキシアルキレングリコールとしては、例えば、ジエチレングリコール、トリエチレングリコール、テトラエチレングリコール、ジプロピレングリコール、トリプロピレングリコール等が挙げられる。これらは、単独で使用しても良いし、２種以上を併用しても良い。
【００４１】
前記G２を構成する原料である炭素原子数６〜１８のアリールグリコールとしては、例えば、ハイドロキノン、レゾルシン、ビスフェノールＡおよびビスフェノールAのアルキレンオキシド付加物、ビスフェノールＦおよびビスフェノールFのアルキレンオキシド付加物、ビフェノールおよびビフェノールのアルキレンオキシド付加物等が挙げられる。これらは、単独で使用しても良いし、２種以上を併用しても良い。
【００４２】
前記Ａ１を構成する原料であるアリールジカルボン酸としては、例えば、フタル酸、テレフタル酸、イソフタル酸、テレフタル酸ジメチル等が挙げられる。これらは単独で使用しても良いし、２種以上を併用しても良い。中でも、低添加量で樹脂組成物の光弾性係数の絶対値を小さく出来ることからテレフタル酸またはテレフタル酸ジメチルが好ましい。
【００４３】
すなわち、本発明で用いるポリエステル樹脂（Ｂ１）の中でも、一般式（１）において、Ｂが安息香酸の残基またはｐ−トルイル酸の残基で、Ｇ１がエチレングリコールの残基またはプロピレングリコールの残基で、Ａ１がテレフタル酸の残基またはテレフタル酸ジメチルの残基のものがより好ましい。
【００４４】
本発明で用いるポリエステル樹脂（Ｂ１）の酸価としては、重合体（Ａ）と相溶性が良好なポリエステル樹脂（Ｂ１）が得られることから５以下が好ましく、１以下がより好ましい。また、重合体（Ａ）と相溶性が良好なポリエステル樹脂（Ｂ１）が得られることから水酸基価は５０以下が好ましく、２０以下がより好ましい。
【００４５】
本発明で用いるポリエステル樹脂（Ｂ１）は、例えば、前記の原料を、必要に応じてエステル化触媒の存在下で、例えば、１８０〜２５０℃の温度範囲内で１０〜２５時間、エステル化反応させることにより製造することができる。尚、エステル化反応の温度、時間などの条件は特に限定せず、適宜設定してよい。
【００４６】
前記エステル化触媒としては、例えば、テトライソプロピルチタネート、テトラブチルチタネート等のチタン系触媒；ジブチル錫オキサイド等のスズ系触媒；ｐ−トルエンスルホン酸等の有機スルホン酸系触媒などが挙げられる。
【００４７】
前記エステル化触媒の使用量は、適宜設定すればよいが、通常、原料の全量１００質量部に対して、０．００１〜０．１質量部の範囲で使用することが好ましい。
【００４８】
本発明で用いるポリエステル樹脂（Ｂ１）の性状は、前記改質剤のＭｎや組成などの要因により異なるが、通常、常温にて液体、固体、ペースト状などである。
【００４９】
本発明の光学材料用樹脂組成物中のポリエステル樹脂（Ｂ１）の含有量は、使用する重合体（Ａ）の光弾性係数にもよるが、樹脂組成物の光弾性係数の絶対値を小さくできることから前記重合体１００質量部に対して０．１〜１５質量部が好ましく、１〜１０質量部がより好ましく、２〜８質量部が更に好ましい。
【００５０】
本発明の光学フィルムは、前記本発明の光学材料用樹脂組成物を含有することを特徴とする。本発明の光学フィルムは、光弾性係数が極めて小さい特徴を有し、具体的には光弾性係数の絶対値が２．０×１０−１２／Ｐａ以下、より好ましくは１．０×１０−１２／Ｐａ以下である。このように、本発明の光学フィルムは光弾性係数が小さく、その結果外力による複屈折の変化が小さくなり、外力により画面の見え具合が変わりにくい液晶表示装置を提供することができる。
【００５１】
本発明において、光弾性係数は、下記に示す方法にて測定した。
＜光弾性係数（ＣＲ）の測定方法＞
本発明の光学フィルムの一例として延伸して得られる光学フィルムを用い、この光学フィルムを延伸方向に幅１５ｍｍで切り抜き、測定サンプルを得る。この測定サンプルを光弾性測定用引張治具（王子計測機器株式会社製）に固定し、１２７．３ｇ・ｆから７２７．３ｇ・ｆまで１００ｇ・ｆ毎に測定サンプルを引っ張る際の加重を変化させ、各々の加重をかけた際の５８８ｎｍにおける面内位相差変化を位相差測定装置ＫＯＢＲＡ−ＷＲ（王子計測機器株式会社製）にて測定する。測定は２３℃、相対湿度５５％雰囲気下で行う。
【００５２】
本発明の光学材料用組成物を用いる事により、種々の光学用の成形体の製造に用いる事ができる。中でも、フィルム状の成形体（光学フィルム）を製造するのに本発明の光学材料用組成物を用いることができる。前記光学フィルムにおいて、例えば、少なくとも一軸方向に延伸されており、光弾性係数の絶対値が２（×１０−１２／Ｐａ）以下である光学フィルムは、位相差フィルム等の位相差を必要とし応力による複屈折の変化が小さい特性を要求される用途に好適に用いることができる。前記位相差フィルムとしては、光弾性係数の絶対値が１（×１０−１２／Pａ）以下である光学フィルムが好ましく、光弾性係数の絶対値が０．５（×１０−１２／Pａ）以下である光学フィルムがより好ましい。このような光学フィルムのＴＤ方向とＭＤ方向の延伸倍率は、目的によって適宜選択し、前記ポリエステル系樹脂（Ｂ１）の量を調整することにより、複屈折の小さい光学的に等方な光学フィルムから複屈折の大きな位相差フィルムまで得ることができる。
【００５３】
本発明の光学材料用樹脂組成物には、前記重合体（Ａ）、ポリエステル樹脂（Ｂ１）以外の重合体を、本発明の目的を損なわない範囲で混合することができる。前記重合体（Ａ）、ポリエステル樹脂（Ｂ１）以外の重合体としては、例えば、ポリエチレン、ポリプロピレン等のポリオレフィン；ポリスチレン、スチレンアクリロニトリル共重合体等のスチレン系樹脂；ポリアミド、ポリフェニレンサルファイド樹脂、ポリエーテルエーテルケトン樹脂、ポリエステル樹脂（Ｂ１）以外のポリエステル、ポリスルホン、ポリフェニレンオキサイド、ポリイミド、ポリエーテルイミド、ポリアセタール等の熱可塑性樹脂；及びフェノール樹脂、メラミン樹脂、シリコーン樹脂、エポキシ樹脂等の熱硬化性樹脂等が挙げられる。これらは１種類を混合しても良いし、２種以上を混合しても良い。
【００５４】
さらに、本発明の効果を著しく損なわない範囲内で、各種目的に応じて任意の添加剤を配合することができる。添加剤の種類は、樹脂やゴム状重合体の配合に一般的に用いられるものであれば特に制限はない。添加剤としては、例えば、無機充填剤、酸化鉄等の顔料；ステアリン酸、ベヘニン酸、ステアリン酸亜鉛、ステアリン酸カルシウム、ステアリン酸マグネシウム、エチレンビスステアロアミド等の滑剤；離型剤；パラフィン系プロセスオイル、ナフテン系プロセスオイル、芳香族系プロセスオイル、パラフィン、有機ポリシロキサン、ミネラルオイル等の軟化剤・可塑剤；ヒンダードフェノール系酸化防止剤、リン系熱安定剤、ラクトン系熱安定剤、ビタミンＥ系熱安定剤等の酸化防止剤；ヒンダードアミン系光安定剤、ベンゾエート系光安定剤等の光安定剤；ベンゾフェノン系紫外線吸収剤、トリアジン系紫外線吸収剤、ベンゾトリアゾール系紫外線吸収剤等の紫外線吸収剤；難燃剤；帯電防止剤；有機繊維、ガラス繊維、炭素繊維、金属ウィスカ等の補強剤；着色剤、その他添加剤或いはこれらの混合物等が挙げられる。
【００５５】
本発明の光学材料用樹脂組成物は、前記重合体（Ａ）とポリエステル樹脂（Ｂ１）とを含有すればよく、その製造方法は特に制限がない。具体的には、例えば、前記重合体（Ａ）とポリエステル樹脂（Ｂ１）と、必要に応じて上記添加剤を単軸押出機、二軸押出機、バンバリーミキサー、ブラベンダー、各種ニーダー等の溶融混練機を用いて溶融混練する方法により得ることができる。
【００５６】
本発明の光学フィルムは、本発明の光学材料用樹脂組成物を含有することを特徴とする。本発明の光学フィルムを得るには、例えば、押し出し成形、キャスト成形等の手法が用いられる。具体的には、例えば、Ｔダイ、円形ダイ等が装着された押出機等を用いて、未延伸状態の光学フィルムを押し出し成形することができる。押し出し成形により本発明の光学フィルムを得る場合は、事前に前記重合体（Ａ）、ポリエステル樹脂（Ｂ１）を溶融混錬して得られる本発明の光学材料用樹脂組成物を用いることもできれば、押し出し成形時に重合体（Ａ）とポリエステル樹脂（Ｂ１）とを溶融混錬し、そのまま押し出し成形することもできる。また、前記重合体（Ａ）及びポリエステル樹脂（Ｂ１）成分を溶解する溶媒を用いて、前記重合体（Ａ）、ポリエステル樹脂（Ｂ）を該溶媒中に溶解し、いわゆるドープ液を得たうえで、キャスト成形する溶液流延法（ソルベントキャスト法）により未延伸状態の本発明の光学フィルムを得ることもできる。
【００５７】
以下に、溶液流延法について、詳述する。溶液流延法で得られる光学フィルムは、実質的に光学等方性を示す。前記光学等方性を示すフィルムは、例えば液晶ディスプレイなどの光学材料に使用することができ、中でも偏光板用保護フィルムに有用である。また、前記方法によって得られたフィルムは、その表面に凹凸が形成されにくく、表面平滑性に優れる。
【００５８】
前記溶液流延法は、一般に、前記重合体（Ａ）と前記ポリエステル樹脂（Ｂ１）とを有機溶剤中に溶解させ、得られた樹脂溶液を金属支持体上に流延させる第１工程と、流延させた前記樹脂溶液中に含まれる有機溶剤を留去し乾燥させてフィルムを形成する第２工程、それに続く、金属支持体上に形成されたフィルムを金属支持体から剥離し加熱乾燥させる第３工程からなる。
【００５９】
前記第１工程で使用する金属支持体としては、無端ベルト状又はドラム状の金属製のものなどを例示でき、例えば、ステンレス製でその表面が鏡面仕上げの施されたものを使用することができる。
【００６０】
前記金属支持体上に樹脂溶液を流延させる際には、得られるフィルムに異物が混入することを防止するために、フィルターで濾過した樹脂溶液を使用することが好ましい。   
【００６１】
前記第２工程の乾燥方法としては、特に限定しないが、例えば３０〜５０℃の温度範囲の風を前記金属支持体の上面及び／又は下面に当てることで、流延した前記樹脂溶液中に含まれる有機溶剤の５０〜８０質量％を蒸発させ、前記金属支持体上にフィルムを形成させる方法が挙げられる。   
【００６２】
次いで、前記第３工程は、前記第２工程で形成されたフィルムを金属支持体上から剥離し、前記第２工程よりも高い温度条件下で加熱乾燥させる工程である。前記加熱乾燥方法としては、例えば１００〜１６０℃の温度条件にて段階的に温度を上昇させる方法が、良好な寸法安定性を得ることができるため、好ましい。前記温度条件にて加熱乾燥することにより、前記第２工程後のフィルム中に残存する有機溶剤をほぼ完全に除去することができる。
【００６３】
尚、前記第１工程〜第３工程で、有機溶媒は回収し再使用することも可能である。   
【００６４】
前記重合体（Ａ）と前記ポリエステル樹脂（Ｂ）を有機溶剤に混合させ溶解する際に使用できる有機溶剤としては、それらを溶解可能なものであれば特に限定しないが、例えば、クロロホルム、二塩化メチレン、塩化メチレン等の溶媒を挙げることができる。
【００６５】
前記樹脂溶液中の重合体（Ａ）の濃度は、１０〜５０質量％が好ましく、１５〜３５質量％がより好ましい。
【００６６】
本発明の光学フィルムの膜厚は、２０〜１２０μｍの範囲が好ましく、２５〜１００μｍの範囲がより好ましく、２５〜８０μｍの範囲が特に好ましい。
【００６７】
本発明においては、例えば、前記の方法で得られる未延伸状態の光学フィルムを必要に応じて、機械的流れ方向に縦一軸延伸、機械的流れ方向に直行する方向に横一軸延伸することで延伸された光学フィルムを得ることができる。また、ロール延伸とテンター延伸の逐次２軸延伸法、テンター延伸による同時２軸延伸法、チューブラー延伸による２軸延伸法等によって延伸することにより２軸延伸された延伸フィルムを得ることができる。延伸倍率は少なくともどちらか一方向に０．１％以上１０００％以下であることが好ましく、０．２％以上６００％以下であることがさらに好ましく、０．３％以上３００％以下であることがとりわけ好ましい。この範囲に設計することにより、複屈折、耐熱性、強度の観点で好ましい延伸された光学フィルムが得られる。
【００６８】
本発明に係る光学フィルムは、光学材料として、液晶表示装置、プラズマディスプレイ、有機ＥＬディスプレイ、フィールドエミッションディスプレイ、リアプロジェクションテレビ等のディスプレイに用いられる偏光板保護フィルム、１／４波長板、１／２波長板、視野角制御フィルム、液晶光学補償フィルム等の位相差フィルム、ディスプレイ前面板等に好適に用いることができる。また、本発明の光学材料用樹脂組成物は、その他にも、光通信システム、光交換システム、光計測システムの分野において、導波路、レンズ、光ファイバー、光ファイバーの基材、被覆材料、ＬＥＤのレンズ、レンズカバーなどにも用いることができる。
【実施例】
【００６９】
以下、本発明を実施例に基づき更に具体的に説明する。例中の部及び％は断りがない限り質量基準である。【００７０】
合成例１〔ポリエステル樹脂（Ｂ１）の合成〕
温度計、攪拌器、還流冷却器及び窒素導入管を備えた内容積３リットルの四ツ口フラスコに、１，２−プロピレングリコール４７６ｇ、テレフタル酸ジメチル５５４ｇ、ｐ−トルイル酸８１７ｇを仕込み昇温した。フラスコ内温度が１３０℃になった時点でエステル化触媒としてテトライソプロピルチタネートを、１，２−プロピレングリコール、テレフタル酸ジメチル及びｐ−トルイル酸の合計量に対して６０ｐｐｍ加えて、窒素気流下で攪拌しながら１７０℃から１時間に１０℃の昇温速度で、生成する水、メタノールを留去しながら２２０℃まで昇温した。その後、２２０℃で１５時間縮合反応させた。反応後、２００℃で未反応の１，２−プロピレングリコールおよびオリゴマーを減圧留去することにより数平均分子量が４５０で、酸価が０．１９で、水酸基価が１１のポリエステル樹脂（Ｂ１−１）を得た。【００７１】
合成例２（同上）
エチレングリコール２２４ｇ、１，２−プロピレングリコール２７４ｇ、テレフタル酸８７１ｇ、ｐ−トルイル酸２７２ｇを使用した以外は合成例１と同様にして、数平均分子量が１,０６０で、酸価が０．４３で、水酸基価が１６のポリエステル樹脂（Ｂ１−２）を得た。【００７２】
合成例３（同上）
１，２−プロピレングリコール４６８ｇ、テレフタル酸ジメチル５２４ｇ及び安息香酸７３３ｇを使用した以外は合成例１と同様にして、数平均分子量が４５０で、酸価が０．０７で、水酸基価が４のポリエステル樹脂（Ｂ１−３）を得た。【００７３】
合成例４〔比較対照用ポリエステル樹脂（ｂ´１）の合成〕
温度計、攪拌器及び還流冷却器を備えた内容積１リットルの四つ口フラスコに、エチレングリコール３４１ｇ、アジピン酸６５９ｇを仕込んだ。更に、テトライソプロピルチタネートをエチレングリコール及びアジピン酸の合計量に対して３０ｐｐｍ加えて、窒素気流下で攪拌しながら２２０℃まで昇温し、２４時間反応させ、数平均分子量が１，１００で、酸価が０．１９で、水酸基価が１１２の比較対照用ポリエステル樹脂（ｂ´１−１）を得た。【００７４】
合成例５（同上）
コハク酸７７０ｇ、１，２−プロピレングリコール５９５ｇを使用した以外は合成例４と同様にして数平均分子量が１１，０００で、酸価が０．７で、水酸基価が８の比較対照用ポリエステル樹脂（ｂ´１−２）を得た。【００７５】
実施例１（光学材料用樹脂組成物の調製）
アクリル樹脂（Ａ１）〔メチルメタアクリル酸／無水マレイン酸／スチレン＝５０／４０／１０（モル比）の共重合体、数平均分子量２７，８００）〕１００部、ポリエステル樹脂（Ｂ１−１）５部を、塩化メチレン２７０部及びメタノール３０部からなる混合溶剤に加えて溶解し本発明の光学材料用樹脂組成物（ドープ液）を得た。【００７６】
このドープ液をガラス板上に厚さ０．５ｍｍとなるように流延し、室温で１６時間乾燥させた後、５０℃で３０分間、さらに１００℃で６０分間乾燥させて、膜厚１００μｍの未延伸フィルムを得た。【００７７】
得られた未延伸フィルムを示差唆走査熱量計（ＤＳＣ）により求めた光学材料用樹脂組成物（１）のガラス転移温度（Ｔｇ）＋５℃の温度にて一軸延伸（延伸倍率２倍，延伸速度１００％／分）を行い、延伸フィルム（１）を作成した。ここで、示差走査熱量計（ＤＳＣ）を用いたＴｇの測定は下記の条件に従った。【００７８】
＜ガラス転移温度Ｔｇの測定条件＞
示差走査熱量測定計ＤＳＣ８２２ｅ（ＭＥＴＴＬＥＲ  ＴＯＬＥＤＯ社製）を用いた。具体的には、樹脂組成物５ｍｇを軽量アルミパンに入れ、窒素雰囲気下、２５℃から１５０℃まで毎分１０℃で昇温した（１ｓｔ  ｒｕｎ）後、０℃まで一旦急冷し、再度、０℃から１５０℃まで毎分１０℃で昇温させた（２ｎｄ  ｒｕｎ）。ガラス転移温度Ｔｇは２ｎｄ  ｒｕｎから得られたＤＳＣ曲線より中点法によって決定した。【００７９】
得られた延伸フィルム（１）の光学特性、具体的には面内複屈折（Δｎ）、面外複屈折（ΔＰ）、光弾性係数（ＣＲ）及びヘーズを下記に示す方法に従って評価した。評価結果を第１表に示す。【００８０】
＜面内複屈折（Δｎ）及び面外複屈折（ΔＰ）の評価方法＞
位相差測定装置ＫＯＢＲＡ−ＷＲ（王子計測機器株式会社製）を用い、５８８ｎｍにおける屈折率を求めた上で、下記式に従って面内複屈折（Δｎ）及び面外複屈折（ΔＰ）を求めた。
面内複屈折（Δｎ）＝（ｎｘ）−（ｎｙ）
面外複屈折（ΔＰ）＝［（ｎｘ）＋（ｎｙ）］／２−（ｎｚ）
〔（ｎｘ）：延伸方向の屈折率、（ｎｙ）：延伸方向と直交する方向の屈折率、（ｎｚ）：フィルム厚み方向の屈折率〕
尚、測定は２３℃、相対湿度５５％雰囲気下で行った。【００８１】
＜光弾性係数（ＣＲ）の評価方法＞
延伸フィルムを延伸方向と平行に幅１５ｍｍで切抜いた延伸フィルムを光弾性測定用引張治具（王子計測機器株式会社製）に固定し、１２７．３ｇ・ｆから７２７．３ｇ・ｆまで１００ｇ・ｆ毎に加重を変化させたときの５８８ｎｍにおける面内位相差（Ｒｅ）の変化を位相差測定装置ＫＯＢＲＡ−ＷＲ（王子計測機器株式会社製）にて測定した。測定は２３℃、相対湿度５５％雰囲気下で行った。面内位相差（Ｒｅ）は、下記式に従って求めた。
Ｒｅ＝（ｎｘ−ｎｙ）×ｄ
〔（ｎｘ）：延伸方向の屈折率、（ｎｙ）：延伸方向と直交する方向の屈折率、ｄ：フィルムの厚み（μｍ）〕【００８２】
測定値について、横軸に応力（σ）、縦軸に面内位相差（Ｒｅ）をプロットし、最小二乗近似により線形領域の直線の傾きから光弾性係数（ＣＲ）を求めた。傾きの絶対値が小さいほど光弾性係数が０に近いことを示し、外力による複屈折の変化が小さい光学フィルムであることを示す。【００８３】
＜ヘーズの評価＞
日本電色工業株式会社製ＮＤＨ−５０００を用いてＪＩＳ  Ｋ  ７１３６に準拠した。【００８４】
実施例２〜９及び比較例１〜６
第１表に示す配合で光学材料用樹脂組成物（ドープ液）を得た以外は実施例１と同様にして延伸フィルム（２）〜（９）及び比較対照用延伸フィルム（１´）〜（６´）を得た。実施例１と同様の評価を行い、その結果を第１表〜第３表に示す。【００８５】
【表１】
0005850290.tif 000002
【００８６】
第１表の脚注
測定不能：フィルムのヘーズが大きく光学特性測定ができなかった。【００８７】
【表２】
0005850290.tif 000003
【００８８】
第２表の脚注
アクリルフィルム（Ａ２）：メタクリル酸メチル／α‐メチルスチレン＝９３／７（モル比）の共重合体、数平均分子量３７，８００）
測定不能：フィルムのヘーズが大きく光学特性測定ができなかった。【００８９】
【表３】
0005850290.tif 000004
【００９０】
第３表の脚注
アクリルフィルム（Ａ３）：メタクリル酸メチルの単独重合体、数平均分子量３２，０００）
ＨＡＺＥ、ΔＰは測定せず【００９１】
本発明の光学用樹脂組成物を用いて得られる光学フィルムは、光学弾性係数が小さく、外力による複屈折の変化が小さいフィルムである。一方、比較例の光学フィルムは光学弾性係数の絶対値が大きく外力による複屈折の変化が大きい。